【事件の表示】
　特許第３１２２５５４号「カラーフィルタの製造方法」の請求項１に係る特許に対する特許異議の申立てについて、次のとおり決定する。
【結　論】
　特許第３１２２５５４号の請求項１に係る特許を取り消す。
【理　由】
１．本件発明
　本件特許第３１２２５５４号（平成５年５月１９日出願、平成１２年１０月２０日設定登録。）の請求項１に係る発明はその特許明細書の記載からみて、その特許請求の範囲の請求項１に記載されたとおりの次のものと認める。
　「【請求項１】１）（Ａ）感光性樹脂組成物、（Ｂ）顔料および（Ｃ）有機溶剤を含有する溶液を透明基板上に塗布・乾燥して塗膜を形成する工程、２）マスクパターンを通して該塗布層に露光する工程、３）該露光済みの塗布層を現像して該透明基板上にカラーパターンを形成する工程、を含む工程を繰り返して同一基板上に複数のカラーパターンを形成する方法において、第２色目以降の塗布溶液に使用される有機溶剤（Ｃ）の少なくとも１種が３−アルコキシプロピオン酸アルキルエステルであることを特徴とするカラーフィルタの製造方法。」
２．引用刊行物記載の発明
＜第２９条の２関連＞
　先の取消理由において引用した特開平６−３５２１号公報（特願平４−１６６１６５号の願書に最初に添付された明細書及び図面、以下、先願明細書という。）には、
ａ、「【請求項１】〔Ａ〕顔料
〔Ｂ〕バインダーポリマーおよび
〔Ｃ〕感放射線化合物が、
〔Ｄ〕有機溶剤に溶解または分散されてなり、
前記有機溶剤〔Ｄ〕が、
常圧における沸点が１００〜２００℃であり、２０℃における蒸気圧が０.０５〜１０ｍｍＨｇであるエステル類、エーテル類またはケトン類の少なくとも１種を、５０重量％以上の量で含んでなる溶剤であることを特徴とするカラーフィルター用感放射線性組成物。」（特許請求の範囲）、
ｂ、「ガラス基板上に、遮光層を所望パターン形状に形成して、さらにその上に感放射線性組成物をスピンコーターにより塗布して塗膜を形成して、この塗膜を加熱（プレベーク）して乾燥した後、乾燥された塗膜（以下乾燥塗膜ということがある）を露光・現像することにより各色の画素を得ている。
【０００３】このようにして基板上に形成された乾燥塗膜は、中心部の膜厚と周縁部の膜厚との膜厚差が０.２μｍ以上あつたり、ストリエーション（すじあと）が生じることがあり、均一な膜厚を有する乾燥塗膜を得ることが困難であった。」（第１欄第２４〜３４行）、
ｃ、「なお本発明で「放射線」という語は、紫外線、電子線、Ｘ線などを含む概念で用いられる。このような感放射線化合物〔Ｃ〕としては、具体的には、光重合開始剤、光重合性モノマー、光重合性オリゴマー、光架橋剤などが挙げられる。」（段落【００２７】）、
ｄ、「〔Ｄ〕有機溶剤・・・、３−メトキシプロピオン酸メチル、３−メトキシプロピオン酸エチル、３−エトキシプロピオン酸メチル、３−エトキシプロピオン酸エチルなどの３−アルコキシプロピオン酸アルキルエステル類、・・・、３−エトキシプロピオン酸エチル、・・・」（段落【００３９】〜【００４２】）、
ｅ、「【実施例１】表面にナトリウムイオンの溶出を防止するＳｉＯ２膜が形成されたソーダガラス基板表面上に、所望されるパターン形状の遮光層を形成し、さらに表１に示すカラーフィルター用感放射線性組成物１をスピンコーターにより所望厚さ（１.５μｍ）に塗布した後、得られた塗膜を８０℃で１０分間プレベークして乾燥塗膜を得た。
 　　　　　　　　　　　　　       【表１】
組成物１　　　　　　　化合物名　　　　　　　　　　　　　　重量部
〔Ａ〕　　　　　Ｃ.Ｉ．Ｐｉｇｍｅｎｔ　　　　　　　　　　　９０
　顔料　　　　　Ｒｅｄ　　１７７（赤色）
〔Ｂ〕　　　　　ベンジルメタクリレート／メタクリル酸　　　５０
  バインダー 　 /スチレン共重合体（重量組成比６５/２５
　　　　　　　　/１０，重量平均分子量４０.０００）
〔Ｃ〕
　感放射線　　　トリメチロールプロバントリアクリレート　　４０
　化合物　　　　
（東亜合成化学工業社製；Ｍ−３０９）
　　　　　　  １−ヒドロキシ　シクロヘキシル−　　　　　　 ２４
　　　　　　　　フェニルケトン（日本チバガイギー社製；
　　　　　　　　１−１８４）　
〔Ｄ〕　　　　　３−エトキシプロピオン酸エチル（沸点：　　７９６
　有機溶剤　　　１７０.１℃、蒸気圧１.５ｍｍＨｇ）
  
  得られた乾燥塗膜を触針式膜厚測定装置（ＴＥＮＣＯＲ社製、ａｌｐｈａ−ｓｔｅｐ１００）で測定した結果、膜厚は１.４５〜１.５０μｍであり、膜厚面内ばらつき範囲（膜圧差）が０.０５μｍ以下であり、膜表面あらさ（凹凸）が約１００Åであった。この乾燥塗膜は透明感に優れていた。またストリエーションの発生もなかった。次いで、該乾燥塗膜をフォトマスクを通して高圧水銀ランプによって４００ｍｊ/ｃｍ２の紫外線に露光した後、０.０５％炭酸ナトリウム水溶液に浸漬して現像し、１００μｍ×１００μｍの赤色画素を得た。」（段落【００５６】〜【００５９】）との記載がある。
　同じく引用した刊行物１（特開平２−８０４号公報）には、「１）透明基板上に（Ａ）ネガ型フォトレジスト組成物、（Ｂ）顔料、及び（Ｃ）有機溶剤、を含有する溶液を塗布・乾燥して塗布層を形成する工程
２）マスクパターンを通して該塗布層に露光する工程
３）該露光済みの塗布層を現像して該透明基板上にカラーパターンを形成する工程
を含む工程を繰り返して同一基板上に複数のカラーパターンを形成する方法において、第２以降の溶液が（Ａ）ネガ型フォトレジスト組成物、（Ｂ）顔料、（Ｃ）有機溶剤、及び（Ｄ）少なくとも１種のオルガノポリシロキサン化合物及び/又はフッ素系界面活性剤、から本質的に成ることを特徴とするカラーフィルター用多色パターンの形成方法。」（特許請求の範囲）、「固体撮像素子や液晶テレビ等に用いられるカラーフィルターは、感光性組成物を用いてパターンを形成し、これを染色する行程を繰り返して同一平面上に一色づゝ逐次パターンを形成している。この方法では、２色目以降のパターンは、既にパターン形成された段差を有する基板上に感光液を塗布して形成されるため、均一な塗膜を得ることが困難であった。これに対して、本発明者らは、染色の代りに顔料含有感光性組成物の溶液を用いた技術を開発し特許出願している（特願昭６２−３４０９９号）が、この方法では、塗膜の不均一性が特に顕著であって、２色以降の溶液を塗布する場合、すでに形成されているパターンとの間に隙間が生じたり、また該パターンとの接触部分に凹凸が生じること、また、既に形成されているパターンから離れた領域で膜厚に差を生じ易いことが判明した。」（第１頁右欄第９行〜第２頁左上欄第５行）、「本発明は、パターンが既に形成されている基板表面に、該パターンとの間に隙間が生じることなく、かつムラなく均一に、顔料含有感光性組成物の溶液を塗布できるカラーフィルター用多色パターンの形成方法を提供することを目的とする。」（第２頁右上欄第１２〜１６行）、及び「プロピレングリコールエチルエーテルアセテート」（第６頁右上欄第６〜７行）との記載がある。
　同じく引用した刊行物９「液晶ディスプレイ製造技術ハンドブック」には、「前方法と同様に、ブラックマトリックスの形成された基板に顔料を分散した樹脂を塗布、乾燥を行う。次に、本感光性樹脂は酸素により反応が抑制されるため、酸素遮断膜としてＰＶＡを塗布する。露光においては、前方法はポジ型の実用版を用いたが、本方法ではネガ型の実用版を用いる。露光エネルギーとしては、染色方法に比べて非常に少なく、エッチング方法で数十ｍＪ/ｃｍ２、フォトリソ方法で数ｍＪ/ｃｍ２であり、通常の水銀灯を用いる露光機では数秒で完了である。露光後、水または弱アルカリでシャワー現像を行い求めるパターンが得られる。同様にこの工程を３回行いカラーフィルターが得られる。この工程を図−１５に示す。」（第１５２頁右欄５.１.２フォトリソ方法の項）及び「顔料分散カラーフィルターが開発、量産されまだ数年足らずであるが、その市場要求数量は染色に劣らないレベルであり、もしかするとそれ以上のレベルである。」（第１５４頁右欄５.４今後の課題の項）との記載がある。
　特許異議申立人株式会社　コーエンが提出した特開平１−２３７５０２号公報（以下、刊行物１０という。）には、「すなわち、ガラス基板上に、青色着色樹脂材をスピンナー塗布法により、１.５μｍの膜厚に塗布した。次に該着色樹脂層に７０℃、３０分間のプリベークを行なった後、形成しようとするパターン形状に対応したパターンマスクを介して高圧水銀灯にて露光した。露光終了後、該着色樹脂膜の未露光部のみを溶解する専用現像液（Ｎ−メチル−２ピロリドンを主成分とする現像液）にて超音波を使用して現像し、専用リンス液（１，１，１，トリクロロエタンを主成分とするリンス液）で処理した後、１５０℃、３０分間のポストベークを行ない、パターン形状を有した青色着色樹脂膜を形成した。続いて、青色着色パターンの形成されたガラス基板上に、第２色目として緑色着色樹脂材を用いる以外は、上記と同様にして、緑色着色パターンを基板上の所定の位置に形成した。さらに、この様にして青色及び緑色パターンの形成されている基板上に、第３色目として、赤色着色樹脂材を用いる以外は、上記と同様にして、赤色着色パターンを基板上の所定の位置に形成し、Ｒ（赤）、Ｇ（緑）、Ｂ（青）の３色ストライプの着色パターンを得た。」（第６頁右上欄第１３行〜左下欄第１４行）との記載がある。
＜２９条第２項関連＞
　先の取消理由で引用した刊行物１（特開平２−８０４号公報）には、「１）透明基板上に（Ａ）ネガ型フォトレジスト組成物、（Ｂ）顔料、及び（Ｃ）有機溶剤、を含有する溶液を塗布・乾燥して塗布層を形成する工程
２）マスクパターンを通して該塗布層に露光する工程
３）該露光済みの塗布層を現像して該透明基板上にカラーパターンを形成する工程
を含む工程を繰り返して同一基板上に複数のカラーパターンを形成する方法において、第２以降の溶液が（Ａ）ネガ型フォトレジスト組成物、（Ｂ）顔料、（Ｃ）有機溶剤、及び（Ｄ）少なくとも１種のオルガノポリシロキサン化合物及び/又はフッ素系界面活性剤、から本質的に成ることを特徴とするカラーフィルター用多色パターンの形成方法。」（特許請求の範囲）、「固体撮像素子や液晶テレビ等に用いられるカラーフィルターは、感光性組成物を用いてパターンを形成し、これを染色する行程を繰り返して同一平面上に一色づゝ逐次パターンを形成している。この方法では、２色目以降のパターンは、既にパターン形成された段差を有する基板上に感光液を塗布して形成されるため、均一な塗膜を得ることが困難であった。これに対して、本件発明者らは、染色の代りに顔料含有感光性組成物の溶液を用いた技術を開発し特許出願している（特願昭６２−３４０９９号）が、この方法では、塗膜の不均一性が特に顕著であって、２色以降の溶液を塗布する場合、すでに形成されているパターンとの間に隙間が生じたり、また該パターンとの接触部分に凹凸が生じること、また、既に形成されているパターンから離れた領域で膜厚に差を生じ易いことが判明した。」（第１頁右欄第９行〜第２頁左上欄第５行）、「本発明は、パターンが既に形成されている基板表面に、該パターンとの間に隙間が生じることなく、かつムラなく均一に、顔料含有感光性組成物の溶液を塗布できるカラーフィルター用多色パターンの形成方法を提供することを目的とする。」（第２頁右上欄第１２〜１６行）、及び「プロピレングリコールエチルエーテルアセテート」（第６頁右上欄第６〜７行）との記載があり、結局、１）（Ａ）ネガ型フォトレジスト組成物、（Ｂ）顔料および（Ｃ）有機溶剤を含有する溶液を透明基板上に塗布・乾燥して塗膜を形成する工程、２）マスクパターンを通して該塗布層に露光する工程、３）該露光済みの塗布層を現像して該透明基板上にカラーパターンを形成する工程、を含む工程を繰り返して同一基板上に複数のカラーパターンを形成する方法において、第２色目以降の塗布溶液に、（Ｄ）少なくとも１種のオルガノポリシロキサン化合物及び/又はフッ素系界面活性剤を加えたカラーフィルターの製造方法が開示されている。
  同じく引用した刊行物２（特開平５−８０５００号公報）には、「【請求項１】少なくともエチル３−エトキシプロピオネートを含有する感光性塗布液組成物。」（特許請求の範囲）、「【発明の背景】感光性平版印刷版の感光層は、通常感光性物質やバインダー樹脂を含有する組成物をエチレングリコールモノメチルエーテル、エチレングリコールモノエチルエーテル等の塗布溶剤に溶解した塗布液から得られる。しかしながら、このような塗布溶剤は臭気、毒性が強いため、製造時及び製造後における作業環境上の大きな問題点となっている。更にこのような塗布溶剤を用いることにより、縦スジ等の塗布故障の発生が著しくなり塗布性が大巾に劣化することも大きな問題となっていた。従って、本発明の目的は、製造時又は製造後における臭気及び毒性が極めて少なく、かつ塗布性に優れた感光性塗布液組成物を提供することにある。
【発明の構成】本発明者等は前記課題に鑑みて鋭意研究の結果、本発明の上記目的は、少なくともエチル３−エトキシプロピオネートを含有する感光性塗布液組成物を提供することにより達成されることを見出した。」（段落【０００２】〜【０００５】）、「本発明においてエチル３−エトキシプロピオネートを含む溶剤に溶解することにより得られる塗布液は、ポジ型感光性組成物またはネガ型感光性組成物のいづれをも含有することができるが、このポジ型感光性組成物としては、オルトキノンジアジド基を含む高分子化合物が主として用いられるが、ここでオルトキノンジアジド基を含む高分子化合物とは、オルトキノンジアジド基を含む化合物とアルカリ可溶性樹脂との反応生成物の場合又はオルトキノンジアジド基を含む化合物とアルカリ可溶性樹脂との混合物である場合のいづれか又は両方からなる意味に用いられる。」（段落【０００９】）、及び「またこれらの感光性組成物には、上記の素材の他、必要に応じて染料、顔料等の色素、感脂化剤、可塑剤、界面活性剤、有機酸、酸無水物、露光により酸を発生し得る化合物等を添加することができる。」（段落【００３３】）との記載がある。
  同じく引用した刊行物３（特開平２−１２７６０２号公報）には、「（１）複数の有色フイルター要素を有するカラーフイルターの製造方法であって、
ａ）支持体上に染料含有ポジ型ホトレジスト組成物の溶剤コーテイングを形成し、この溶剤コーテイングを乾燥させて付着層を形成する工程、この工程において、上記組成物はホトレジスト樹脂および染料を含有し、この染料は該ホトレジスト組成物の溶剤中で可溶性であって、乾燥重量にもとづいて、該組成物の１０％より過剰で約５０％までを構成しており、この染料は上記樹脂と実質的に同一の極性を有し、これにより上記樹脂と充分に相互作用し、そして上記付着ホトレジスト組成物から分離した相を形成することなく上記樹脂と充分に両立しており、この染料は所望の染料濃度および当該ホトレジスト組成物から製造されるフイルター要素に望まれる予め定められた色の予め定められた吸収特性および透過特性を具備するものであり、この染料は当該ホトレジスト組成物の露光に使用される照射線に対して充分に透過性であつて、かくして当該ホトレジスト組成物の露光領域の溶解度を望ましく制御できるものであり、そして現像により形成されるフイルター要素のパターンは上記の予め定められた吸収特性および透過特性を有するものであり、
ｂ）上記層の予め定められた部分を、この層の露光領域の溶解度を増加させるに適した照射線に露光する工程、
ｃ）この露光領域を現像して、上記フイルター要素のパターンを形成する工程、および
ｄ）前記組成物中の異なる色の染料について、工程ａ）〜ｃ）を繰返す工程、
を含む上記カラーフイルターの製造方法。」（特許請求の範囲第１項）、「（１７）上記電荷結合素子が周囲を取り囲んでいるチヤンネルストツプによりそれぞれ定められている複数個の間隔をあけて配列されている要素よりなる形式のものであり、これらの要素の選ばれた一つをマスクすることにより、該組成物の照射線に露光させる部分を予め定め、このようにして、選択的にマスクされた要素を引続いて露光し、次いで現像した時に、形成されたフイルター要素の縁端部が、これらの選択的にマスクされた要素を取り囲んでいるチャンネルストップを超えて伸びているようにする工程をさらに含む、特許請求の範囲第１６項に記載の方法。」（特許請求の範囲第１７項）、「染色ホトレジスト組成物をガラス支持体上に塗布し、次いで乾燥させた。」（第１１頁右下欄第１４〜１６行）、及び「ホトレジスト組成物に使用する適当な溶剤の例として、または染料用の追加の溶剤として、下記の溶剤をあげることができる：
ジメチルスルホキシド
ジメチルホルムアミド
ｎ−ブチルアセテート
２−エトキシエチルアセテート
エトキシエチルプロピオネート
キシレン
エチルベンゼン
およびその組合わせ。」（第１２頁右下欄第６〜１６行）との記載がある。
  同じく引用した刊行物４（特開平５−１９４６２号公報）には、「【請求項１】ベース樹脂、感放射線化合物及び溶媒を含有するフォトレジスト組成物において、感放射線化合物として重量平均分子量３００〜４０００のノボラック樹脂類の水酸基の少なくとも一部がエステル化されたキノンジアジドスルホン酸エステル化物を用い、しかも溶媒として、３−オキシプロピオン酸低級アルキルエステル及び/又は３−アルコキシプロピオン酸低級アルキルエステルを用いることを特徴とするフォトレジスト組成物。」（特許請求の範囲）、「・・・、３−メトキシプロピオン酸メチル、３−メトキシプロピオン酸エチル、・・・、３−エトキシプロピオン酸メチル、３−エトキシプロピオン酸エチル、・・・」（段落【００１４】）及び「【発明の効果】本発明によれば、感放射線化合物として低分子量ノボラック樹脂のキノンジアジドスルホン酸エステル化物を用いるフォトレジストに於いて、溶媒として公知の溶媒の中でも特に３−オキシプロピオン酸低級アルキルエステル及び/又は３−低級アルコキシプロピオン酸低級アルキルエステルを用いることにより、保存安定性及び塗布均一性が良好で高解像性のフォトレジストが得られ、実用上極めて有用である。」（段落【００２６】）との記載がある。
  同じく引用した刊行物５（「Ｔｈｅ　Ｃｏｌｌｏｑｕｉｕｍ６　ＴＦＴ液晶ディスプレイの転換点　−製造コストの低減を目指して−」）には、「カラーフィルタ製造技術開発の流れを図−５に示した。耐性向上を含むプロセス改善とコスト低廉化に向けた技術の流れがある。即ち、色材として染料から顔料への移行、プロセスとしてフォトリソグラフィーから他の技術への展開である。・・・カラーフィルタ製造工程は、（１）（正しくは、丸数字。）ＢＭ形成、（２）（正しくは、丸数字。）カラーフィルタ形成、（３）（正しくは、丸数字。）ＩＴＯ形成工程より成り、これらの概略を図−６、７に示した。」（第９０頁第１３〜１９行）との記載がある。
  同じく引用した刊行物６（「テレビジョン学会関西支部主催　講習会『液晶ディスプレイ（ＬＣＤ）とその周辺技術』テキスト」）には、「（２）ブラックマトリクス層
ブラックマトリックス層は、単に隣合う画素のすき間から洩れる洩れ光を防止するだけでなく、画素の開口率やトータルピッチを規定し、更に、ａ−ＳｉＴＦＴ−ＬＣＤの場合では、ＴＦＴ部を遮光する〔１１〕働きがある。この為、ブラックマトリクスの寸法精度や光学濃度は、ＬＣＤの表示品位に大きく影響する〔８〕。この為、現状では、ブラックマトリクス層は、寸法精度の高いフォトリソグラフィー法により形成されることが多い。実際には、ガラス基板上にクロムを成膜し、このクロムをエッチングすることにより形成する。あるいは、クロム表面の反射率を下げるために、低反射クロムを用いて同様のエッチングを行うこともある〔１２〕。いずれにしても、光学濃度ＯＤ＝３．０〜３.５の寸法精度の高い（むろん、露光機の精度とプロセス条件に依存する）ブラックマトリクス層を形成することができる。又、カーボンにより着色したレジストを用いて、ブラックマトリクス層を形成することも検討されている。この方法でも透過率１％以下のブラックマトリクス層が得られることが報告されている〔１３〕。これらのブラックマトリクス層の形成プロセスを図２−５、２−６に示す。」（第４７頁左欄下から第１０行〜第４８頁左欄第１３行）及び「３.１顔料分散法
顔料分散法には、着色感材を用いる方法〔１０〕〔１３〕〔２３〕と、着色高分子をエッチングする方法〔２５〕とがある。又、厳密に言えば顔料分散法ではないが、染料を分散した着色高分子をエッチングする方法も提案されている〔２６〕〔２７〕。」（第４９頁左欄第６〜１１行）との記載がある。
  同じく引用した刊行物７（特開平５−３４５１７号公報）には、「【従来の技術】カラー液晶ディスプレイに使用するカラーフィルターの作成には染色法、顔料分散法、印刷法、転写法等の方法が考えられている。いずれの場合も各着色パターン（例えば赤、緑、青および黒）の位置精度は非常に重要であり、特に遮光パターン、いわゆるブラックマトリックスは、他の着色パターンの間に隙間なく位置決めを行なわなければならない。その為に現状ではブラックマトリックスは他の着色パターンとある程度の重なりを持つように形成される。ブラックマトリクスをＣｒ蒸着膜等で形成する場合も有るが、コストが高くなるので、現在は特開昭６３−３１４５０１、特開昭６４−３５４１７の各号明細書に記載されているように、カーボンブラック等の顔料を有する感光性樹脂を用いることが考えられている。しかし、この方法でカラーフイルターを作成すると、ブラックマトリックスとカラー画素の重なる部分にミクロンオーダーの突起が存在し、これが液晶パネルを作成した場合に対向ショートの原因となってしまう欠点を有している。そこでその点を改良する為に特開平２−２８７４０４に開示されているような遮光材料層をＲ、Ｇ、Ｂ画素の上に全面に形成した後で垂直方向に選択性のあるエッチングを行い、Ｒ、Ｇ、Ｂ画素上の間隙にのみ遮光材料層を形成する方法が考えられている。しかし、この方法では垂直方向にエッチングの選択性があるのでＲ、Ｇ、Ｂの段差に基づく遮光層の段差を緩和する為に遮光層を設けた後にフォトレジスト等の平坦化層を設ける必要が有り、工程が増えることとエッチング量のコントロールが非常に困難で、ビンホールが発生しやすいという欠点を有していた。」（段落【０００２】）との記載がある。
  同じく引用した刊行物８（特開平５−１０７７６７号公報）には、「【目的】段差上での塗布性が良好であり、固体撮像素子、半導体集積回路素子、液晶表示素子の製造工程に共通する重要な技術課題である凹凸のある下地へ高度な平坦性を与え、かつ安全性の高い塗布溶液を提供する。
【構成】樹脂及び溶媒又は樹脂、添加剤及び溶媒からなる段差基板用塗布溶液において、溶媒の主成分が所定の一般式に示される有機化合物（特に、プロピレングリコールエチルエーテルアセテート又はエチル３−エトキシプロピオネート）である段差基板用塗布溶液。」（【要約】）、「固体撮像素子はシリコン基板上にフォトダイオードを形成した素子に２〜３層のカラーフィルター、中間膜を積層し、さらに表面保護膜等を設けた構造となっているが、固体撮像素子の高画素化のために、高度に寸法、形状を制御したカラーフィルター層を高密度に形成、積層させることが要求される。そのためには、最下層の素子上の平坦化、各カラーフィルター層間の平坦化及び保護膜等の平坦化が必須であり、製造上非常に重要な工程となってきているのが現状である。」（段落【０００３】）、「・・・、アルキルアルコキシプロピオネート系としては、エチル−３−エトキシプロピオネート、メチル−３−エトキシプロピオネート、エチル−３−メトキシプロピオネート、メチル−３−メトキシプロピオネート等があげられる。」（段落【００１５】）、「エチル−３−エトキシプロピオネート溶液」（段落【００３５】）、「エチル−３−エトキシプロピオネート」（段落【００３８】）、及び「以上の説明から明らかなように、本発明においては、適当な極性と蒸発速度とを併せ持つ溶媒を塗布溶媒として使用した段差基板用塗布溶液を用いるので、段差上での塗布性が良好であり、凹凸のある下地を高度に平坦化させることができる効果を有するものである。また、感光剤を添加した場合には平坦性能に加えて、感度、解像度に優れたパターンを形成する材料を提供することができ、熱硬化剤を添加した場合には、耐熱性、耐溶剤性等の信頼性に優れた硬化塗膜を得ることができる効果を有するものである。本発明における段差基板用塗布溶液は、以上のような優れた特性を有するため、固体撮像素子、半導体集積回路素子、液晶表示素子の製造時における凹凸を有する基板上での塗布、加工処理に使用する塗布溶液として好適に使用できるものである。」（段落【００４６】及び【００４７】）との記載がある。
３．対比・判断
（請求項１に係る発明に対して）
＜第２９条の２について＞
　上記ａ、の「〔Ｂ〕バインダーポリマーおよび
〔Ｃ〕感放射線化合物」との記載からみて、本件請求項１に係る発明の「（Ａ）感光性樹脂組成物」が開示されている。
　上記ａ、の「〔Ａ〕顔料」及び「〔Ｄ〕有機溶剤」との記載からみて、本件請求項１に係る発明の「（Ｂ）顔料および（Ｃ）有機溶剤」が開示されている。
　上記ｂ、の「ガラス基板」及び上記ｅ、の「ソーダガラス基板」が、本件請求項１に係る発明の「透明基板」に相当し、上記ｅ、の「フォトマスク」が、本件請求項１に係る発明の「マスクパターン」に相当し、上記ｅ、の「赤色画素」が、本件請求項１に係る発明の「カラーパターン」に相当するから、本件請求項１に係る発明の「溶液を透明基板上に塗布・乾燥して塗膜を形成する工程、２）マスクパターンを通して該塗布層に露光する工程、３）該露光済みの塗布層を現像して該透明基板上にカラーパターンを形成する工程、を含む工程」が開示されている。
  上記ｄ、及びｅ、の【表１】の記載からみて、本件請求項１に係る発明の「塗布溶液に使用される有機溶剤（Ｃ）の少なくとも１種が３−アルコキシプロピオン酸アルキルエステルであること」が開示されている。
  上記ａ、〜ｅ、の記載からみて、カラーフィルター製造方法が開示されていることは明らかである。
　そこで、本件請求項１に係る発明と先願明細書に記載された発明とを対比すると、両者は、「１）（Ａ）感光性樹脂組成物、（Ｂ）顔料および（Ｃ）有機溶剤を含有する溶液を透明基板上に塗布・乾燥して塗膜を形成する工程、２）マスクパターンを通して該塗布層に露光する工程、３）該露光済みの塗布層を現像して該透明基板上にカラーパターンを形成する工程、を含む工程」及び「塗布溶液に使用される有機溶剤（Ｃ）の少なくとも１種が３−アルコキシプロピオン酸アルキルエステルであることを特徴とするカラーフィルターの製造方法。」で一致し、
ｉ）前者が、「これらの工程を含む工程を繰り返して同一基板上に複数のカラーパターンを形成する」のに対して、後者には、そのような記載がない点、
ｉｉ）前者が、「第２色目以降の」塗布溶液であるのに対して、後者には、そのような記載がない点で一応相違する。
　そこで、先ず、上記相違点ｉ）について検討すると、上記ｂ、の「各色の画素を得ている。」との記載、カラーフィルターの画素は、通常、赤色、緑色、青色から成ることが技術常識であること、さらには、従来周知技術（例えば、刊行物１，９，１０等を参照。）を考慮すると実質的に開示されている。
　次に、上記相違点ｉｉ）について検討すると、先願明細書には、上記相違点ｉ）の構成が実質的に開示されており、しかも、塗布溶液が何色目のものであるかの記載がないから、当然に、「第２色目以降の」ケースも含まれる。
　してみれば、上記相違点ｉｉ）は、実質的に開示されている。
　また、上記ｂ、及びｅ、の「遮光層」が、従来周知（例えば、刊行物６、７等を参照。）の黒色顔料からなるとした場合にも、これが第１色目となり、上記ｅ、の「赤色画素」は、第２色目の塗布溶液に相当するから、上記相違点ｉ）及びｉｉ）は、実質的に開示されていることになる。
＜第２９条第２項について＞
　本件請求項１に係る発明の「感光性樹脂組成物」は、刊行物１に記載された発明の「ネガ型フォトレジスト組成物」に相当するから、両者は、１）（Ａ）感光性樹脂組成物、（Ｂ）顔料および（Ｃ）有機溶剤を含有する溶液を透明基板上に塗布・乾燥して塗膜を形成する工程、２）マスクパターンを通して該塗布層に露光する工程、３）該露光済みの塗布層を現像して該透明基板上にカラーパターンを形成する工程、を含む工程を繰り返して同一基板上に複数のカラーパターンを形成するカラーフィルターの製造で一致し、
Ａ本件請求項１に係る発明は、第２色目以降の塗布溶液に使用される有機溶剤（Ｃ）の少なくとも１種が３−アルコキシプロピオン酸アルキルエステルであるのに対して、刊行物１に記載された発明は、第２以降の溶液が有機溶剤（Ｃ）を含むとの開示はあるが、３−アルコキシプロピオン酸アルキルエステルとの開示が無い点で相違する。
　そこで、上記相違点Ａについて検討すると、溶剤として、３−アルコキシプロピオン酸アルキルエステルを用いることは、従来周知（例えば、刊行物２〜４、８に開示されている。）の技術手段に過ぎない。
４．むすび
　したがって、本件請求項１に係る発明は、先願明細書に記載された発明と同一であると認められるから、本件請求項１に係る特許は特許法第２９条の２第１項の規定に違反してなされたものであり、また、刊行物１に記載された発明及び周知技術に基づいて当業者が容易に発明することができたものと認められるから、本件請求項１に係る特許は特許法第２９条第２項の規定に違反してなされたものであり、同法第１１３条第１項第２号に該当する。
　よって、結論のとおり決定する。
【異議決定日】
平成１４年２月４日（２００２．２．４）